Patent ES-2934657-T3 (ES)
Title: Un método para producir productos de celulosa y un sistema de molde de formación rotatorio
Inventor: HÖGBLOM OLLE
IPC: D21J5/00
Filed: 2020-05-14
Granted: 2023-02-23
Abstract: Un método para producir productos de celulosa tridimensionales discretos (1) a partir de una estructura en bruto de celulosa formada por aire (2) en un sistema de molde de formación rotatorio (3), en el que el sistema de molde de formación rotatorio (3) comprende al menos una primera parte del molde. (5a) y al menos una segunda parte de molde (5b), donde al menos una primera parte de molde (5a) y al menos una segunda parte de molde (5b) están dispuestas de manera giratoria entre sí, donde durante los movimientos giratorios el al menos una primera parte del molde (5a) está interactuando de forma giratoria con al menos una segunda parte del molde (5b), en el que el método comprende los pasos; proporcionar la estructura de partida de celulosa formada por aire (2), donde la estructura de partida de celulosa (2) está formada por aire a partir de fibras de celulosa; transportar la estructura en bruto de celulosa formada por aire (2) al sistema de molde de formación rotatorio (3); alimentar la estructura de la pieza bruta de celulosa formada por aire (2) a una posición entre una primera parte del molde (5a) y una segunda pieza del molde (5b), y calentar la estructura de la pieza bruta de celulosa formada por aire (2) a una temperatura de formación en el intervalo de 100°C a 300°C; formar los productos de celulosa tridimensionales (1) a partir de la estructura de la pieza bruta de celulosa formada por aire (2) en el sistema de molde de formación rotatorio (3), presionando la estructura de la pieza bruta de celulosa formada por aire calentada (2) con una presión de formación (PF) de al menos 1 MPa, preferiblemente 4-20 MPa, entre la primera parte del molde (5a) y la segunda parte del molde (5b), en el que durante la formación la primera parte del molde (5a) gira alrededor de un primer eje de rotación (AR1) y la segunda parte del molde (5b) gira alrededor de un segundo eje de rotación (AR2). y calentar la estructura en blanco de celulosa formada por aire (2) a una temperatura de formación en el intervalo de 100°C a 300°C; formar los productos de celulosa tridimensionales (1) a partir de la estructura de la pieza bruta de celulosa formada por aire (2) en el sistema de molde de formación rotatorio (3), presionando la estructura de la pieza bruta de celulosa formada por aire calentada (2) con una presión de formación (PF) de al menos 1 MPa, preferiblemente 4-20 MPa, entre la primera parte del molde (5a) y la segunda parte del molde (5b), en el que durante la formación la primera parte del molde (5a) gira alrededor de un primer eje de rotación (AR1) y la segunda parte del molde (5b) gira alrededor de un segundo eje de rotación (AR2). y calentar la estructura en blanco de celulosa formada por aire (2) a una temperatura de formación en el intervalo de 100°C a 300°C; formar los productos de celulosa tridimensionales (1) a partir de la estructura de la pieza bruta de celulosa formada por aire (2) en el sistema de molde de formación rotatorio (3), presionando la estructura de la pieza bruta de celulosa formada por aire calentada (2) con una presión de formación (PF) de al menos 1 MPa, preferiblemente 4-20 MPa, entre la primera parte del molde (5a) y la segunda parte del molde (5b), en el que durante la formación la primera parte del molde (5a) gira alrededor de un primer eje de rotación (AR1) y la segunda parte del molde (5b) gira alrededor de un segundo eje de rotación (AR2).  (Traducción automática con Google Translate, sin valor legal)